СЫРЬЕВАЯ СМЕСЬ ДЛЯ ИЗГОТОВЛЕНИЯ ПЕНОБЕТОНА
CRUDE MIXTURE FOR MAKING FOAMED CONCRETE

Изобретение относится к промышленности строительных материалов, в частности к производству ячеистых бетонов.
Известна сырьевая смесь для изготовления пенобетона, содержащая, мас.%: цемент 35,0-39,0; золу-унос ТЭС 35,0-39,0; смолу воздухововлекающую экстракционно-канифольную 0,11-0,17; карбоксиметилцеллюлозу 0,05-0,07; суперпластификатор С-3 0,4-1,4; воду - остальное [1]. Такой состав сырьевой смеси включает большое количество дорогостоящего цемента.
Задача изобретения состоит в снижении расхода цемента.
Технический результат достигается тем, что сырьевая смесь для изготовления пенобетона, содержащая цемент, золу-унос ТЭС, смолу воздухововлекающую экстракционно-канифольную, карбоксиметилцеллюлозу, суперпластификатор С-3, воду, дополнительно содержит мылонафт и вспученный перлитовый песок при следующем соотношении компонентов, мас.%: цемент 29,0-31,0; зола-унос ТЭС, 20,0-26,0; смола воздухововлекающая экстракционно-канифольная 0,11-0,17; карбоксиметилцеллюлоза 0,02-0,03; суперпластификатор С-3 1,0-1,4; мылонафт 0,1-0,2; вспученный перлитовый песок 20,0-24,0; вода - остальное.
Составы сырьевой смеси для изготовления пенобетона приведены в таблице.
Компоненты дозируют. Цемент, золу-унос, вспученный перлитовый песок смешивают, добавляют воду, смолу воздухововлекающую экстракционно-канифольную, карбоксиметилцеллюлозу, суперпластификатор С-3, мылонафт и подготавливают сырьевую смесь, которой заполняют металлические формы, выдерживают ее в формах 12 ч.
Компоненты
Содержание, мас.%:
состав №1
состав №2
состав №3
Цемент:
- портландцемент
29,0
-
-
- шлакопортландцемент
-
30,0
-
- белый цемент
-
-
31,0
Зола-унос ТЭС
26,0
23,0
20,0
Смола воздухововлекающая экстракционно-канифольная
0,11
0,14
0,17
Карбоксиметилцеллюлоза
0,03
0,025
0,02
Суперпластификатор С-3
1,4
1,2
1,0
Мылонафт
0,1
0,15
0,2
Вспученный перлитовый
песок
24,0
22,0
20,0
Вода
19,36
23,485
27,61
Смола воздухововлекающая экстракционно-канифольная представляет собой продукт омыления канифольной смолы 30%-ным раствором едкого натра - Технические требования к смоле воздухововлекающей ЭК.
Суперпластификатор С-3 представляет собой смесь нейтрализованных едким натром полимерных соединений разной относительной молекулярной массы, получаемых при конденсации сульфокислот нафталина с формальдегидом, и технических лигносульфонатов - ТУ 254-1298281-031-90.
Затем изделия (стеновые блоки, панели) подвергают автоклавной обработке при температуре 170-180°С и давлении 0,8 МПа в течение 12 ч. Прочность при сжатии изделий, полученных из предложенной сырьевой смеси, составит не менее 3 МПа.
Использование предложенной сырьевой смеси позволяет снизить расход цемента.
Источник информации
1. RU №2237041, С04В 38/10, 2003.